"下記一般式1で表される化合物と、ラクトン類と、を含有する、インクジェット記録用非水系インク組成物。式1中、R1は、炭素数1以上4以下のアルキル基を示し、R2およびR3は、メチル基またはエチル基を示す。請求項1において、前記一般式1中、R1がメチル基である、インクジェット記録用非水系インク組成物。請求項1または請求項2において、前記一般式1で表される化合物の含有量[MA質量]と、前記ラクトン類の含有量[MB質量]と、の含有比MA/MBが、0.1以上9以下である、インクジェット記録用非水系インク組成物。請求項1ないし請求項3のいずれか1項において、前記一般式1で表される化合物の含有量[MA質量]と、前記ラクトン類の含有量[MB質量]と、の合計MAMBが、6質量以上40質量以下である、インクジェット記録用非水系インク組成物。請求項1ないし請求項4のいずれか1項において、前記ラクトン類が、炭素原子数6以下のラクトンである、インクジェット記録用非水系インク組成物。請求項1ないし請求項5のいずれか1項において、さらに、アルキレングリコール化合物を含有する、インクジェット記録用非水系インク組成物。請求項1ないし請求項6のいずれか1項に記載のインクジェット記録用非水系インク組成物の液滴を吐出して、塩化ビニル系樹脂を含む被記録面に該液滴を付着させて画像を記録する、インクジェット記録方法。請求項7において、前記被記録面は、凹凸の形状を有しており、前記凹凸の高低差が、0.01mm以上1mm以下である、インクジェット記録方法。しかしながら、上記のような非水系インクに含まれる溶剤は低吸収性記録媒体の表面を溶解させる能力に乏しいため、低吸収性記録媒体上に記録された画像の定着性が劣る場合があった。また、低吸収性記録媒体は溶媒を吸収する能力が乏しいため、上記のような非水系インクを用いて低吸収性記録媒体上に画像を記録すると、表面乾燥性が著しく低くなる場合があった。また、上記のような非水系インクは、使用する低吸収性記録媒体の種類によっては、記録された画像の滲みが顕著になる場合があった。本発明に係る幾つかの態様は、上述の課題の少なくとも一部を解決することで、低吸収性記録媒体に記録される画像の滲みが少なく、画像の定着性および表面乾燥性に優れており、かつ安全衛生性にも優れたインクジェット記録用非水系インク組成物、ならびにそれを用いたインクジェット記録方法を提供することにある。本発明は、以下の態様または適用例として実現することができる。[適用例1]本発明に係るインクジェット記録用非水系インク組成物の一態様は、下記一般式1で表される化合物と、ラクトン類と、を含有する。式1中、R1は、炭素数1以上4以下のアルキル基を示し、R2およびR3は、メチル基またはエチル基を示す。適用例1のインクジェット記録用非水系インク組成物によれば、低吸収性記録媒体特に、被記録面に塩化ビニル樹脂を含有する記録媒体に記録された画像の定着性および表面乾燥性を向上させ、かつ滲みの発生を抑制できる。また、従来の非水系インク組成物に使用されていた第2種有機溶剤を低減、あるいは含有しないことが可能となるため、安全衛生性の面でも優れている。[適用例2]適用例1において、前記一般式1中、R1がメチル基であることができる。[適用例3]適用例1または適用例2において、前記一般式1で表される化合物の含有量[MA質量]と、前記ラクトン類の含有量[MB質量]と、の含有比MA/MBが、0.1以上9以下であることができる。[適用例4]適用例1ないし適用例3のいずれか1例において、前記一般式1で表される化合物の含有量[MA質量]と、前記ラクトン類の含有量[MB質量]と、の合計MAMBが、6質量以上40質量以下であることができる。[適用例5]適用例1ないし適用例4のいずれか1例において、前記ラクトン類が、炭素原子数6以下のラクトンであることができる。[適用例6]適用例1ないし適用例5のいずれか1例において、さらに、アルキレングリコール化合物を含有することができる。[適用例7]本発明に係るインクジェット記録方法の一態様は、適用例1ないし適用例6のいずれか1例に記載のインクジェット記録用非水系インク組成物の液滴を吐出して、塩化ビニル系樹脂を含む被記録面に該液滴を付着させて画像を記録する。[適用例8]適用例7において、前記被記録面は、凹凸の形状を有しており、前記凹凸の高低差が、0.01mm以上1mm以下であることができる。以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。1.インクジェット記録用非水系インク組成物本発明の一実施形態に係るインクジェット記録用非水系インク組成物以下、単に非水系インク組成物ともいう。は、後述する一般式1で表される化合物と、ラクトン類と、を含有する。一般式1で表される化合物およびラクトン類は、非水系インクの溶媒として機能する有機溶剤である。本発明において、非水系インク組成物とは、インク組成物を製造する際に水を意図的に添加しないという意味であり、インク組成物を製造中または保管中に不可避的に混入する微量の水分を含んでいても構わない。以下、本実施形態に係る非水系インク組成物に含まれる成分について、詳細に説明する。1.1.有機溶剤1.1.1一般式1で表される化合物本実施形態に係る非水系インク組成物は、下記一般式1で表される化合物を含有する。上記式1中、R1は、炭素数1以上4以下のアルキル基を示し、R2およびR3は、メチル基またはエチル基を示す。炭素数1以上4以下のアルキル基は、直鎖状または分岐状のアルキル基であることができ、例えば、メチル基、エチル基、n-プロピル基、iso-プロピル基、n-ブチル基、sec-ブチル基、iso-ブチル基、tert-ブチル基であることができる。上記式1で表される化合物は、1種単独で用いてもよいし、2種以上混合して用いてもよい。式1で表される化合物の機能としては、低吸収性記録媒体上に付着させたインクの表面乾燥性および定着性を高めることが挙げられる。特に、上記式1で表される化合物は、塩化ビニル系樹脂を溶解する作用に優れている。そのため、上記式1で表される化合物は、塩化ビニル系樹脂を含有する被記録面を溶解して、低吸収性記録媒体の内部にインクを浸透させることができる。このようにインクが低吸収性記録媒体に浸透することで、インクが強固に定着し、かつ、インクの表面が乾燥しやすくなる。したがって、得られる画像は、耐擦性および表面乾燥性に優れたものとなる。また、上記式1中、R1は、炭素数1のメチル基であることが好ましい。上記式1において、R1がメチル基である化合物の標準沸点は、R1の炭素数が2以上4以下のアルキル基である化合物の標準沸点と比較して低い。そのため、上記式1において、R1がメチル基である化合物を用いると、記録される画像の表面乾燥性を一層向上できる場合がある。上記式1で表される化合物のHLB値は、8.0以上20.0以下であることが好ましく、8.5以上18.5以下であることがより好ましく、12.0以上18.5以下であることが特に好ましい。上記式1で表される化合物のHLB値が上記範囲内にあると、塩化ビニル系樹脂との相互作用の点でより好適となる。なお、本明細書におけるHLB値とは、有機概念図における無極性値Iと有機性値Oとの比以下、単にI/O値ともいうから下記式2により算出された値である。HLB値=無極性値I/有機性値O×10...2具体的には、I/O値は、藤田穆著、系統的有機定性分析混合物編、風間書房、1974年;黒木宣彦著、染色理論化学、槙書店、1966年;井上博夫著、有機化合物分離法、裳華房、1990年、の各文献に基づいて算出することができる。上記式1で表される化合物の含有量は、非水系インク組成物の全質量に対して、1質量以上30質量以下であることが好ましく、3質量以上20質量以下であることがより好ましく、10質量以上20質量以下であることが特に好ましい。上記式1で表される化合物の含有量が上記範囲にあることで、画像の耐擦性および表面乾燥性を一層向上できる場合がある。1.1.2.ラクトン類本実施形態に係る非水系インク組成物は、ラクトン類を含有する。ラクトン類の機能としては、低吸収性記録媒体上に付着したインクの定着性を向上させることが挙げられる。特に、ラクトン類は、上記式1で表される化合物ほどではないが、塩化ビニル系樹脂を溶解する作用が良好であるので、塩化ビニル系樹脂を含有する低吸収性記録媒体に対するインクの定着性を向上させることができる。ラクトン類としては、炭素原子数6以下のラクトンが好ましく、β-プロピオラクトン、β-ブチロラクトン、γ-ブチロラクトン、γ-バレロラクトン、γ-カプロラクトン、σ-バレロラクトン、ε-カプロラクトンであることがより好ましい。ラクトン類は、1種単独で用いてもよいし、2種以上混合して用いてもよい。ラクトン類の含有量は、非水系インク組成物の全質量に対して、1質量以上30質量以下であることが好ましく、3質量以上20質量以下であることがより好ましく、10質量以上20質量以下であることが特に好ましい。ラクトン類の含有量が上記範囲にあることで、画像の耐擦性を向上できる場合がある。ラクトン類と上記式1で表される化合物とを併用すると、これらの化合物の相乗的な作用によって、多様な種類の低吸収性記録媒体に対して画像の滲みの発生を抑制できる。例えば、低吸収性記録媒体を構成する材料が同一であっても、その表面状態によっては、記録された画像に滲みが生じやすくなる場合がある。このような場合に、両化合物ラクトン類および上記式1で表される化合物を併用することで、低吸収性記録媒体の表面状態に関わらず、滲みの少ない良好な画像を記録できる。上記一般式1で表される化合物の含有量[MA質量]と、ラクトン類の含有量[MB質量]と、の含有比MA/MBは、0.1以上9以下であることが好ましく、0.5以上2以下であることがより好ましい。両化合物の含有比が上記範囲内にあると、滲みが少なく、表面乾燥性および耐擦性に優れた画像が得られる。また、上記一般式1で表される化合物の含有量[MA質量]と、前記ラクトン類の含有量[MB質量]との合計MAMBが、6質量以上40質量以下であることが好ましく、10質量以上40質量以下であることがより好ましく、20質量以上30質量以下であることが特に好ましい。両化合物の含有量の合計が上記範囲内にあることで、滲みが少なく、表面乾燥性および耐擦性に優れた画像が得られる。特に、両化合物の合計が30質量を超えずにあることで、低吸収性記録媒体上に付着したインク滴を適度な大きさに保つことができるので、インクの埋まりが良好で筋むらの少ない画像が得られる場合がある。また、両化合物がそれぞれ10質量以上含有されていると、画像の滲みがより一層生じにくくなる場合がある。1.2.その他の成分本実施形態に係る非水系インク組成物は、必要に応じて、上述した有機溶剤以外の有機溶剤、界面活性剤、顔料、分散剤等を含有してもよい。1.2.1.その他の有機溶剤本実施形態に係る非水系インク組成物は、塩化ビニル系樹脂に対してインクを強固に定着させる観点から、常温常圧下で液体のアルキレングリコール化合物を含有することが好ましい。アルキレングリコール化合物としては、国際公開第2002/055619パンフレットに記載されているような、エチレングリコール化合物またはプロピレングリコール化合物であることが好ましい。本実施形態に係る非水系インク組成物にアルキレングリコール化合物を含有する場合において、印刷特性によって適宜選択することができるが、その含有量は、非水系インク組成物の全質量に対して、20質量以上85質量以下であることが好ましい。好ましいエチレングリコール化合物としては、エチレングリコール、ジエチレングリコール、トリエチレングリコール、テトラエチレングリコール、またはポリエチレングリコールのモノエーテルないしはジエーテルが挙げられ、好ましくはジエチレングリコール化合物である。また、好ましいプロピレングリコール化合物としては、プロピレングリコール、ジプロピレングリコール、トリプロピレングリコール、またはポリプロピレングリコールのモノエーテルないしはジエーテルが挙げられ、好ましくはジプロピレングリコールである。なお、エチレングリコール化合物のうち、エチレングリコールモノメチルエーテル、エチレングリコールモノエチルエーテル、エチレングリコールモノエチルエーテルアセテートおよびエチレングリコールモノブチルエーテルは、第2種有機溶剤に分類されるので、取扱いの困難性および環境等への負荷を低減するという観点から、使用しないことが好ましい。前記ジエチレングリコール化合物としては、例えば、下記一般式3で示されるジエチレングリコール化合物を用いることができる。式3中、R4およびR5は、それぞれ独立して、水素原子、炭素数1~4のアルキル基、またはR6CO基である。R6は、炭素数1~4のアルキル基である。炭素数1~4のアルキル基は、直鎖状または分岐状のアルキル基であることができ、例えば、メチル基、エチル基、n-プロピル基、iso-プロピル基、n-ブチル基、sec-ブチル基、またはtert-ブチル基であることができる。式3で示されるジエチレングリコール化合物の具体例としては、ジエチレングリコール、ジエチレングリコールモノメチルエーテル、ジエチレングリコールジメチルエーテル、ジエチレングリコールメチルエチルエーテル、ジエチレングリコールモノエチルエーテル、ジエチレングリコールジエチルエーテル、ジエチレングリコールモノn-ブチルエーテル、ジエチレングリコールジn-ブチルエーテル、ジエチレングリコールブチルメチルエーテル、ジエチレングリコールモノエチルエーテルアセテート、ジエチレングリコールモノn-ブチルエーテルアセテート等が挙げられる。前記ジプロピレングリコール化合物としては、例えば、下記一般式4で示されるジプロピレングリコール化合物を用いることができる。式4中、R7およびR8は、それぞれ独立して、水素原子、炭素数1~4のアルキル基、またはR9CO基である。R9は、炭素数1~4のアルキル基である。炭素数1~4のアルキル基は、直鎖状または分岐状のアルキル基であることができ、例えば、メチル基、エチル基、n-プロピル基、iso-プロピル基、n-ブチル基、sec-ブチル基、またはtert-ブチル基であることができる。式4で示されるジプロピレングリコール化合物としては、例えば、ジプロピレングリコール、ジプロピレングリコールモノメチルエーテル、ジプロピレングリコールモノエチルエーテル等が挙げられる。本実施形態に係る非水系インク組成物において用いることができるジエチレングリコール化合物およびジプロピレングリコール化合物は、それらの沸点が常圧下で、それぞれ好ましくは150°C以上、より好ましくは180°C以上である。また、本実施形態に係る非水系インク組成物において用いることができる前記ジエチレングリコール化合物およびジプロピレングリコール化合物は、それらの20°Cでの蒸気圧が、好ましくは1hPa以下、より好ましくは0.7hPa以下である。前述したような高沸点および低蒸気圧の条件を満たすジエチレングリコール化合物およびジプロピレングリコール化合物を用いることにより、局所的排気設備または排ガス処理設備を設ける負担が軽減され、作業環境の向上が可能となり、また周辺環境への環境負荷も軽減することが可能となる。本実施形態に係る非水系インク組成物は、前述したジエチレングリコール化合物、ジプロピレングリコール化合物、ないしそれらの混合物に加えて、さらに、常温常圧下で液体であり、下記一般式5で示されるポリアルキレングリコール化合物を含有してもよい。式5中、R10は、炭素数2以上3以下のアルキレン基である。R11およびR12は、それぞれ独立して、水素原子または炭素数1~6のアルキル基好ましくは炭素数1~4のアルキル基である。nは、3~6の整数である。炭素数2以上3以下のアルキレン基としては、例えば、エチレン基およびプロピレン基が挙げられる。炭素数1~6のアルキル基は、直鎖状または分岐状のアルキル基であることができ、例えば前記炭素数1~4のアルキル基に加えて、直鎖状もしくは分岐状のペンチル基またはヘキシル基であることができる。本実施形態に係る非水系インク組成物において用いることができる前記ポリアルキレングリコール化合物は、その沸点が常圧下で、好ましくは200°C以上、より好ましくは250°C以上である。また、その引火点は、好ましくは100°C以上、より好ましくは130°C以上である。このようなポリアルキレングリコール化合物を用いることにより、非水系インク組成物に揮発抑制性を付与することができる。例えば、インクカートリッジからインクジェット記録用ヘッドへ非水系インク組成物を輸送するチューブ内での非水系インク組成物の揮発を抑制することにより、チューブ内での固形分の堆積を防止ないし軽減することができる。好ましいポリアルキレングリコール化合物としては、例えば、ポリアルキレングリコールモノアルキルエーテル、ポリアルキレングリコールジアルキルエーテル等が挙げられる。これらの化合物は、1種単独で用いてもよいし、2種以上混合して用いてもよい。ポリアルキレングリコールモノアルキルエーテルとしては、例えば、トリエチレングリコールモノメチルエーテル、トリエチレングリコールモノブチルエーテル、トリプロピレングリコールモノブチルエーテル、前記一般式5においてnが4以上6以下であるポリエチレングリコールモノブチルエーテル、テトラエチレングリコールモノメチルエーテル、ペンタエチレングリコールモノメチルエーテル、ヘキサエチレングリコールモノメチルエーテル等が挙げられる。ポリアルキレングリコールジアルキルエーテルとしては、テトラエチレングリコールジメチルエーテルが挙げられる。また、本実施形態に係る非水系インク組成物は、前記例示した有機溶剤の他に、以下に例示する有機溶剤をさらに含有してもよい。その他の有機溶剤としては、好ましくは極性有機溶媒、例えば、アルコール類例えば、エチルアルコール、1-プロパノール、フッ化アルコール等、エーテル類例えば、ジエチルエーテル、ジプロピルエーテル等等が挙げられる。なお、本実施形態に係る非水系インク組成物は、取扱いの容易性および環境負荷の低減等の観点から、第2種有機溶剤労働安全衛生法施行令の別表第六の二参照を含有しないことが好ましい。1.2.2.界面活性剤本実施形態に係る非水系インク組成物には、前記有機溶剤の他に、表面張力を低下させ記録媒体との濡れ性を向上させる観点から、シリコン系界面活性剤、フッ素系界面活性剤、または非イオン性界面活性剤であるポリオキシエチレン誘導体を添加してもよい。シリコン系界面活性剤としては、ポリエステル変性シリコンやポリエーテル変性シリコンを用いることが好ましい。具体例としては、BYK-347、348、BYK-UV3500、3510、3530、3570いずれもビックケミージャパン社製が挙げられる。フッ素系界面活性剤としては、フッ素変性ポリマーを用いることが好ましく、具体例としては、BYK-340ビックケミージャパン社製が挙げられる。また、ポリオキシエチレン誘導体としては、アセチレングリコール系界面活性剤を用いることが好ましい。具体例としては、サーフィノール82、104、465、485、TGいずれもエアープロダクツジャパン社製、オルフィンSTG、E1010いずれも日信化学株式会社製、ニッサンノニオンA-10R、A-13Rいずれも日油株式会社製、フローレンTG-740W、D-90共栄社化学株式会社製、ノイゲンCX-100第一工業製薬株式会社製等が挙げられる。本実施形態に係る非水系インク組成物中における界面活性剤の含有量は、好ましくは0.05質量以上3質量以下、より好ましくは0.5質量以上2質量以下である。1.2.3.顔料本実施形態に係る非水系インク組成物には、色材として、従来の非水系インク組成物に通常用いられている有色無機顔料または有色有機顔料等の顔料を用いることができる。これらの顔料は、1種単独で用いてもよいし、2種以上混合して用いてもよい。顔料としては、例えば、アゾレーキ、不溶性アゾ顔料、縮合アゾ顔料、キレートアゾ顔料等のアゾ顔料;フタロシアニン顔料、ペリレンおよびペリレン顔料、アントラキノン顔料、キナクリドン顔料、ジオキサンジン顔料、チオインジゴ顔料、イソインドリノン顔料、キノフタロニ顔料等の多環式顔料;塩基性染料型レーキ、酸性染料型レーキ等の染料レーキ;ニトロ顔料、ニトロソ顔料、アニリンブラック、昼光蛍光顔料等の有機顔料;カーボンブラック等の無機顔料等が挙げられる。顔料粒子の平均一次粒径は、特に限定されるものではないが、好ましくは50nm以上500nm以下である。本実施形態に係る非水系インク組成物をマゼンタまたはレッドインクとする場合の顔料としては、例えば、C.I.ピグメントレッド2、C.I.ピグメントレッド3、C.I.ピグメントレッド5、C.I.ピグメントレッド6、C.I.ピグメントレッド7、C.I.ピグメントレッド15、C.I.ピグメントレッド16、C.I.ピグメントレッド48:1、C.I.ピグメントレッド53:1、C.I.ピグメントレッド57:1、C.I.ピグメントレッド122、C.I.ピグメントレッド123、C.I.ピグメントレッド139、C.I.ピグメントレッド144、C.I.ピグメントレッド149、C.I.ピグメントレッド166、C.I.ピグメントレッド170、C.I.ピグメントレッド177、C.I.ピグメントレッド178、C.I.ピグメントレッド194、C.I.ピグメントレッド209、C.I.ピグメントレッド222、C.I.ピグメントレッド224等が挙げられる。本実施形態に係る非水系インク組成物をオレンジまたはイエローインクとする場合の顔料としては、例えば、C.I.ピグメントオレンジ31、C.I.ピグメントオレンジ43、C.I.ピグメントオレンジ64、C.I.ピグメントイエロー12、C.I.ピグメントイエロー13、C.I.ピグメントイエロー14、C.I.ピグメントイエロー15、C.I.ピグメントイエロー17、C.I.ピグメントイエロー74、C.I.ピグメントイエロー93、C.I.ピグメントイエロー94、C.I.ピグメントイエロー128、C.I.ピグメントイエロー138、C.I.ピグメントイエロー150、C.I.ピグメントイエロー180等が挙げられる。本実施形態に係る非水系インク組成物をグリーンまたはシアンインクとする場合の顔料としては、例えば、C.I.ピグメントブルー15、C.I.ピグメントブルー15:2、C.I.ピグメントブルー15:3、C.I.ピグメントブルー16、C.I.ピグメントブルー60、C.I.ピグメントグリーン7、C.I.ピグメントグリーン36等が挙げられる。本実施形態に係る非水系インク組成物をブラックインクとする場合の顔料としては、例えば、カーボンブラック等が挙げられる。本実施形態に係る非水系インク組成物をホワイトインクとする場合の顔料としては、例えば、PigmentWhite6、18、21等が挙げられる。本実施形態に係る非水系インク組成物中における顔料の含有量は、用途や印刷特性によって適宜選択することができるが、好ましくは0.5質量以上25質量以下、より好ましくは0.5質量以上15質量以下、特に好ましくは1質量以上10質量以下である。本実施形態に係る非水系インク組成物には、顔料の分散安定性を向上させる観点から、通常の非水系インク組成物において用いられる任意の分散剤を用いることができる。分散剤としては、有機溶媒の溶解パラメーターが8~11であるときに有効に作用する分散剤を用いることが好ましい。このような分散剤の具体例としては、ヒノアクトKF1-M、T-6000、T-7000、T-8000、T-8350P、T-8000Eいずれも武生ファインケミカル株式会社製等のポリエステル系高分子化合物、Solsperse20000、24000、32000、32500、33500、34000、35200、37500いずれもLUBRIZOL社製、Disperbyk-161、162、163、164、166、180、190、191、192いずれもビックケミージャパン社製、フローレンDOPA-17、22、33、G-700いずれも共栄社化学株式会社製、アジスパーPB821、PB711いずれも味の素株式会社製、LP4010、LP4050、LP4055、POLYMER400、401、402、403、450、451、453いずれもEFKAケミカルズ社製等が挙げられる。本実施形態に係る非水系インク組成物において、前記分散剤の含有量は、分散すべき顔料によって適宜選択することができるが、非水系インク組成物中の顔料の含有量100質量部に対して、好ましくは5質量部以上200質量部以下、より好ましくは30質量部以上120質量部以下である。1.2.4.その他の成分本実施形態に係る非水系インク組成物には、さらに通常の非水系インク組成物に含まれるその他の添加剤を添加してもよい。その他の添加剤としては、例えば、酸化防止剤や紫外線吸収剤等の安定剤、バインダー樹脂等が挙げられる。酸化防止剤としては、例えばBHA2,3-ブチル-4-オキシアニソール、BHT2,6-ジ-t-ブチル-p-クレゾール等が挙げられる。紫外線吸収剤としては、例えばベンゾフェノン系化合物、ベンゾトリアゾール系化合物等が挙げられる。本実施形態に係る非水系インク組成物は、インクの粘度を調整する目的でバインダー樹脂を添加してもよい。バインダー樹脂としては、例えばアクリル樹脂、スチレンアクリル樹脂、ロジン変性樹脂、フェノール樹脂、テルペン系樹脂、ポリエステル樹脂、ポリアミド樹脂、エポキシ樹脂、塩化ビニル酢酸ビニル共重合体樹脂、セルロースアセテートブチレート等の繊維系樹脂、ビニルトルエン-α-メチルスチレン共重合体樹脂等が挙げられる。これらのバインダー樹脂は、1種単独で用いてもよく、2種以上混合して用いてもよい。なお、バインダー樹脂は、その添加量により塩化ビニル系樹脂に対するインクの定着性をさらに良好とすることもできる。1.3.非水系インク組成物の製造方法本実施形態に係る非水系インク組成物は、公知の慣用方法によって製造することができる。色材として顔料を用いる場合には、最初に、顔料、分散剤、および有機溶剤一部分を混合した後、ボールミル、ビーズミル、超音波、またはジェットミル等で顔料分散液を調製し、所望のインク特性を有するように調整する。続いて、有機溶剤残量、およびその他の添加剤例えば、界面活性剤やバインダー樹脂を撹拌下に加えて非水系インク組成物を得ることができる。1.4.物性本実施形態に係る非水系インク組成物は、記録品質とインクジェット用インク組成物としての信頼性とのバランスの観点から、20°Cにおける表面張力が20mN/m以上50mN/mであることが好ましく、25mN/m以上40mN/m以下であることがより好ましい。なお、表面張力の測定は、自動表面張力計CBVP-Z協和界面科学社製を用いて、20°Cの環境下で白金プレートをインクで濡らしたときの表面張力を確認することにより測定することができる。また、同様の観点から、本実施形態に係る非水系インク組成物の20°Cにおける粘度は、2mPas以上15mPas以下であることが好ましく、2mPas以上10mPas以下であることがより好ましい。なお、粘度の測定は、粘弾性試験機MCR-300Pysica社製を用いて、20°Cの環境下で、ShearRateを10~1000に上げていき、ShearRate200時の粘度を読み取ることにより測定することができる。2.インクジェット記録方法本実施形態に係るインクジェット記録方法は、前述した非水系インク組成物の液滴を吐出し、低吸収性記録媒体に該液滴を付着させて画像を記録する。本明細書において低吸収性記録媒体とは、ブリストーBristow法において接触開始から30msec1/2までの水吸収量が10mL/m2以下である記録媒体のことをいい、少なくとも被記録面がこの性質を備えていればよい。このブリストー法は、短時間での液体吸収量の測定方法として最も普及している方法であり、日本紙パルプ技術協会JAPANTAPPIでも採用されている。試験方法の詳細は、JAPANTAPPI紙パルプ試験方法2000年版の規格No.51紙及び板紙-液体吸収性試験方法-ブリストー法に述べられている。なお、低吸収性記録媒体には、水を全く吸収しない非吸収性記録媒体も含まれる。低吸収性記録媒体としては、具体的には、低吸収性の材料を含むシート、フィルム、繊維製品等が挙げられる。また、低吸収性記録媒体は、基材例えば、紙、繊維、皮革、プラスチック、ガラス、セラミックス、金属等の表面に、低吸収性の材料を含む層以下、低吸収性層ともいう。を備えたものであってもよい。低吸収性の材料としては、特に限定されないが、オレフィン系樹脂、エステル系樹脂、ウレタン系樹脂、アクリル系樹脂、塩化ビニル系樹脂等が挙げられる。これらの中でも、低吸収性記録媒体としては、塩化ビニル系樹脂を含む被記録面を有するものを好ましく用いることができる。塩化ビニル系樹脂の具体例としては、ポリ塩化ビニル樹脂、塩化ビニル-エチレン共重合体樹脂、塩化ビニル-酢酸ビニル共重合体樹脂、塩化ビニル-ビニルエーテル共重合体樹脂、塩化ビニル-塩化ビニリデン共重合体樹脂、塩化ビニル-マレイン酸エステル共重合体樹脂、塩化ビニル-メタアクリル酸共重合体樹脂、塩化ビニル-メタアクリル酸エステル共重合体樹脂、塩化ビニル-ウレタン共重合体樹脂等の塩化ビニル系共重合体樹脂が挙げられ、これらを単独、あるいは2種類以上組み合わせて用いることもできる。なお、本明細書において、メタアクリルは、アクリルおよびそれに対応するメタクリルのうち少なくともいずれか一方を意味する。ところで、理由は定かではないが、低吸収性記録媒体の表面が凹凸であると、記録媒体に付着したインク滴が流動し、記録された画像に滲みが生じる場合がある。本実施形態に係る非水系インクによれば、低吸収性記録媒体は、平滑な被記録面凹凸の高低差が0.01mm未満を備えるものだけではなく、被記録面に凹凸の形状を有するものも好ましく用いることができる。当該凹凸の高低差は、0.01mm以上1mm以下であることが好ましく、光学顕微鏡等を用いて測定される。凹凸形状は、エンボス加工等の公知の加工方法によって形成されてもよいし、被記録面に低吸収性層を備える記録媒体を用いる場合には、低吸収性層の下地層に由来して形成されてもよい。下地層に由来して形成される凹凸形状は、具体的には、繊維基布例えば、織物、編み物、不織布等の下地層に低吸収性層を積層させて、繊維基布の表面に低吸収性層を沿わせることで形成できる。繊維基布に用いられる材料繊維としては、ポリエチレン繊維、ポリプロピレン繊維、ポリエステル繊維、ナイロン繊維、ビニロン繊維などの合成繊維、木綿、麻、絹、羊毛等の天然繊維が挙げられる。なお、低吸収性記録媒体の厚み、形状、色、軟化温度、硬さ等の諸特性は、特に限定されるものではない。前述した非水系インク組成物には、前記一般式1で表される化合物と、ラクトン類とが含まれており、両化合物は、塩化ビニル系樹脂を溶解する作用に優れ、かつ、相乗作用によって画像の滲みを抑制する作用に優れる。そのため、本実施形態に係るインクジェット記録方法は、塩化ビニル系樹脂を含有する被記録面に前述した非水系インク組成物の液滴を付着させることで、滲みが少なく、定着性および表面乾燥性により一層優れた画像を記録できる。本実施形態に係るインクジェット記録方法に用いるインクジェット記録装置は、特に限定されないが、ドロップオンデマンド型のインクジェット記録装置が好ましい。ドロップオンデマンド型のインクジェット記録装置には、記録ヘッドに配設された圧電素子を用いて記録を行う圧電素子記録方法を採用したもの、記録ヘッドに配設された発熱抵抗素子のヒーター等による熱エネルギーを用いて記録を行う熱ジェット記録方法を採用したもの等があるが、いずれの記録方法も採用することができる。また、本実施の形態に係る非水系インク組成物は、撥インク処理された吐出ノズル表面に対して不活性であるという利点を有するので、例えば撥インク処理された吐出ノズル表面を有するインクジェット記録用ヘッドから吐出させるインクジェット記録方法に有利に用いることができる。3.実施例以下、本発明の実施形態を実施例および比較例によってさらに具体的に説明するが、本実施形態はこれらの実施例のみに限定されるものではない。3.1.有機溶剤の合成3.1.1.下記式6で表される化合物撹拌装置、熱電対および窒素ガス導入管を備えた300mlセパラブルフラスコに、N,N-ジメチルアクリルアミド19.828gおよびメタノール6.408gを入れ、窒素ガスを導入しながら撹拌した。次に、ナトリウムt-ブトキシド0.338gを加え、35°Cで4時間反応を行った。加熱終了後、リン酸150mgを加え、溶液を均一にした後、3時間放置した。溶液を濾過して、析出物を除去し、さらにエバポレーターで未反応物を除いた。このようにして、下記式6で表される化合物以下、有機溶剤Aともいう。を得た。なお、得られた有機溶剤Aの、有機概念図におけるI/O値から上記式2により算出されたHLB値は、18.3であった。3.1.2.下記式7で表される化合物撹拌装置、熱電対および窒素ガス導入管を備えた300mlセパラブルフラスコに、N,N-ジメチルアクリルアミド19.828gおよび1-ブタノール14.824gを入れ、窒素ガスを導入しながら撹拌した。次に、ナトリウムt-ブトキシド0.338gを加え、35°Cで4時間反応を行った。加熱終了後、リン酸150mgを加え、溶液を均一にした後、3時間放置した。溶液を濾過して、析出物を除去し、さらにエバポレーターで未反応物を除いた。このようにして、下記式7で表される化合物以下、有機溶剤Bともいう。を得た。なお、得られた溶剤Bの、有機概念図におけるI/O値から上記式2により算出されたHLB値は、12.2であった。3.2.非水系インク組成物の調製容器に、表1~2に記載の濃度に相当する量の有機溶剤をそれぞれのインク毎に投入し、マグネティックスターラーを用いて30分間混合撹拌して混合溶剤を得た。得られた混合溶剤の一部を取り分けて、そこにSolsperse37500LUBRIZOL社製、商品名およびC.I.ピグメントブラック7三菱化学株式会社製、商品名CARBONBLACK970を所定量添加して、ホモジナイザーを用いて粉砕処理した。その後、直径0.3mmのジルコニアビーズを充填したビーズミルで分散処理を行うことにより、顔料分散液顔料の平均粒子径:150nmを得た。得られた顔料分散液に、有機溶剤の残部およびBYK-340ビックケミージャパン株式会社製、フッ素系界面活性剤、パラロイドB60ロームアンドハース社製、アクリル樹脂を添加してさらに1時間混合撹拌してから、5μmのPTFE製メンブランフィルターを用いて濾過することで、表1~2に記載のブラックインク組成物を得た。なお、表中の数値は、質量を表す。なお、表中で使用した材料は、下記の通りである。C.I.ピグメントブラック7三菱化学株式会社製、商品名CARBONBLACK970、ブラック顔料Solsperse37500商品名、LUBRIZOL社製、分散剤γ-ブチロラクトン関東化学株式会社製、有機溶剤γ-バレロラクトン関東化学株式会社製、有機溶剤σ-バレロラクトン関東化学株式会社製、有機溶剤ジエチレングリコールジエチルエーテル日本乳化剤株式会社製、有機溶剤ジエチレングリコールエチルメチルエーテル商品名ハイソルブEDM、東邦化学工業株式会社製、有機溶剤テトラエチレングリコールジメチルエーテル商品名ハイソルブMETM、東邦化学工業株式会社製、有機溶剤BYK-340商品名、ビックケミージャパン株式会社製、フッ素系界面活性剤3.3.評価試験3.3.1.摩擦堅牢性試験JローランドDG社製プリンターSP-300Vを用いて、3.2.非水系インク組成物の調製で得られた各インク組成物を光沢ポリ塩化ビニルシートローランドDG社製、SV-G-1270G上にDuty100の条件で印刷した。その後、常温にて1日間乾燥させることで、評価用サンプルを得た。次に、日本工業規格JISL0849に準拠して、評価用サンプルについてI型試験機にて乾式試験を行った。その後、試験綿布のOD値をスペクトロリーノグレタグマクベス社製にて測定した。なお、評価基準は、以下の通りである。評価結果を表1および表2に併せて示す。6:OD値が0.20未満5:OD値が0.20以上0.25未満4:OD値が0.25以上0.30未満3:OD値が0.30以上0.35未満2:OD値が0.35以上0.40未満1:OD値が0.40以上3.3.2.表面乾燥性試験JローランドDG社製プリンターSP-300Vを用いて、3.2.非水系インク組成物の調製で得られた各インク組成物を光沢ポリ塩化ビニルシートローランドDG社製、SV-G-1270G上にDuty100の条件で印刷した後、5分間乾燥させた。次いで、巻き取り装置を用いて光沢ポリ塩化ビニルシートを巻き取った後の光沢面のスリ痕を観察した。スリ痕の観察は、形状測定レーザマイクロスコープ株式会社キーエンス製、VK-8700GenerationIIにて表面粗さを測定することで、スリ痕のある面積の割合を算出した。なお、評価基準は、以下の通りである。評価結果を表1および表2に併せて示す。6:スリ痕面積が05:スリ痕面積が0超10未満4:スリ痕面積が10以上20未満3:スリ痕面積が20以上30未満2:スリ痕面積が30以上40未満1:スリ痕面積が40以上3.3.3.滲み性試験JローランドDG社製プリンターSP-300Vを用いて、3.2.非水系インク組成物の調製で得られた各インク組成物を塩ビバナーシート3M社製、IJ8451、被記録面に凹凸形状を有する低吸収性記録媒体、および光沢ポリ塩化ビニルシートローランドDG社製、SV-G-1270G、平滑な被記録面を有する低吸収性記録媒体上に、Duty100の条件で、アルファベットA~Z大文字および小文字をフォントサイズ20ポイントで印刷した後、60分間乾燥させた。その後、肉眼でにじみを観察した。なお、印刷前の塩ビバナーシートの表面を形状測定レーザマイクロスコープ株式会社キーエンス製、VK-8700GenerationIIで観察して、表面の凹凸形状を10点ランダムに選択した。そして、その凹凸の高低差を測定したところ、10点の算術平均が0.26mm最小値0.12mm、最大値0.37mmであった。また、評価基準は、以下の通りである。評価結果を表1および表2に併せて示す。3:滲みが認められない2:すべての文字を容易に判別でき、滲みがほとんど認められない1:すべての文字をかろうじて判別できるが、滲みがはっきりと認められる3.3.4.ドットサイズの判定試験JローランドDG社製プリンターSP-300Vを用いて、3.2.非水系インク組成物の調製で得られた各インク組成物を塩ビバナーシート3M社製、IJ8451上に、ドット同士が重ならない条件で印刷を行った。具体的には、Duty30の条件で3cmの正方形を印刷した後、60分間乾燥させた。その後、光学顕微鏡を用いてドットサイズを観察して、直径を10μm毎に分類した。評価結果を表1および表2に併せて示す。なお、ドットサイズが80μm以下であれば、300dpi以上の解像度を有する画像を印刷することができる。3.3.5.評価結果実施例1~実施例9によれば、有機溶剤に上記式1で表される化合物およびラクトン類を併用することで、表面乾燥性および耐擦性に優れることが示された。また、これらの有機溶剤の相乗効果により、表面状態の異なる低吸収性記録媒体に対しても、滲みの発生の少ない優れた画像が得られることが示された。比較例1~比較例3によれば、上記式1で表される化合物およびラクトン類を併用していないため、優れた画像が得られなかった。特に、ドット同士が重なる条件では、被記録面に凹凸形状を有する低吸収性記録媒体に対して、画像の滲みが生じた。また、比較例3によれば、上記式1で表される化合物を用いなかったため、摩擦堅牢性および表面乾燥性も良好ではなかった。本発明は、前述した実施形態に限定されるものではなく、種々の変形が可能である。例えば、本発明は、実施形態で説明した構成と実質的に同一の構成例えば、機能、方法および結果が同一の構成、あるいは目的および効果が同一の構成を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。"